(57)【要約】  基板上にグレーデッドインデックス（ＧＲＩＮ）を形成するためのシステムおよび方法が開示される。一実装形態では、方法は、基板に金属層を適用することを伴い得る。金属層に適用される光エネルギーのフルエンスプロファイルは、気化した金属層を作成するために金属層を実質的にアブレーションするように制御され得る。フルエンスプロファイルは、気化した金属層が凝縮して金属ナノ粒子を形成する際に、気化した金属層から作成される金属ナノ粒子のサイズを制御し、金属ナノ粒子は基板上に戻って堆積されて基板上にＧＲＩＮ表面を形成する、ようにさらに制御されてもよい。
2021528691.tif 000002
【特許請求の範囲】
【請求項１】
基板上にグレーデッドインデックス（ＧＲＩＮ）を形成するための方法であって、
基板に金属層を適用することと、
金属層を実質的にアブレーションして、気化した金属層を作成するように、金属層に適用される光エネルギーのフルエンスプロファイルを制御することと、
気化した金属層が凝縮して金属ナノ粒子を形成する際に気化した金属層から作成される金属ナノ粒子のサイズを制御するように、光エネルギーのフルエンスプロファイルをさらに制御することであって、金属ナノ粒子は基板上に戻って堆積されて基板上にＧＲＩＮ表面を形成する、ことと
を含む方法。
【請求項２】
光エネルギーのフルエンスプロファイルを制御することは、レーザーのレーザービームによって適用される光エネルギーのフルエンスプロファイルを制御することを含む、請求項１に記載の方法。
【請求項３】
金属層は、レーザービームによって完全にアブレーションされる、請求項２に記載の方法。
【請求項４】
金属ナノ粒子は、自由形状光学系上にＧＲＩＮ表面を形成する、請求項１に記載の方法。
【請求項５】
レーザーは、所定の持続時間を有するパルスを適用するように制御される、請求項２に記載の方法。
【請求項６】
パルスの所定の持続時間はナノ秒の範囲内である、請求項５に記載の方法。
【請求項７】
パルスの所定の持続時間はピコ秒の範囲内である、請求項５に記載の方法。
【請求項８】
パルスの所定の持続時間はフェムト秒の範囲内である、請求項５に記載の方法。
【請求項９】
レーザーフルエンスプロファイルは、０．２Ｊ／ｃｍ２から０．４Ｊ／ｃｍ２の範囲内で制御される、請求項１に記載の方法。
【請求項１０】
金属層を適用することは、約２０ｎｍの厚さを有する金属層を適用することを含む、請求項１に記載の方法。
【請求項１１】
金属層を適用することは、約２０ｎｍの厚さを有する金属層を適用することを含む、請求項１０に記載の方法。
【請求項１２】
金属層を有する基板上にグレーデッドインデックス（ＧＲＩＮ）を形成するための方法であって、
金属層を実質的にアブレーションして、気化した金属層を作成するように、レーザーによって生成されるレーザービームのフルエンスプロファイルを制御することと、
気化した金属層が凝縮して金属ナノ粒子を形成する際に気化した金属層から作成される金属ナノ粒子のサイズを制御するように、レーザービームのフルエンスプロファイルをさらに制御することと、
金属ナノ粒子が異なるサイズで作成されるようにレーザービームのフルエンスプロファイルをさらに制御することと、
金属ナノ粒子が基板上に戻って堆積されて基板上にＧＲＩＮ表面を形成する際に基板上に所定の方法で金属ナノ粒子がパターニングされるように、レーザービームのフルエンスプロファイルをさらに制御することと
を備える方法。
【請求項１３】
レーザービームのフルエンスプロファイルを制御することは、ナノ秒の範囲内のパルスを有するパルスレーザービームのフルエンスプロファイルを制御することを含む、請求項１２に記載の方法。
【請求項１４】
レーザービームのフルエンスプロファイルを制御することは、ピコ秒の範囲内のパルスを有するパルスレーザービームのフルエンスを制御することを含む、請求項１２に記載の方法。
【請求項１５】
レーザービームのフルエンスプロファイルを制御することは、フェムト秒の範囲内のパルスを有するパルスレーザービームのフルエンスプロファイルを制御することを含む、請求項１２に記載の方法。
【請求項１６】
レーザービームのフルエンスプロファイルを制御することは、０．２０Ｊ／ｃｍ２から０．４０Ｊ／ｃｍ２の間でフルエンスプロファイルを制御することを含む、請求項１２に記載の方法。
【請求項１７】
レーザーフルエンスプロファイルは、金属層を完全にアブレーションするように制御される、請求項１２に記載の方法。
【請求項１８】
レーザーフルエンスプロファイルを制御することは、２０ｎｍ厚の金属層を完全にアブレーションするのに十分なエネルギーを最初に適用するようにレーザーフルエンスプロファイルを制御することを含む、請求項１２に記載の方法。
【請求項１９】
基板上にグレーデッドインデックス（ＧＲＩＮ）を形成するためのシステムであって、
制御されたフルエンスプロファイルを有するビームの形状の光エネルギーを生成する、光エネルギー生成システムを備え、
光エネルギー生成システムは、
金属層を実質的にアブレーションするために、および気化した金属層を作成するために、金属層の融解を開始するようにビームのフルエンスプロファイルを制御し、
気化した金属層が凝縮して金属ナノ粒子を形成する際に気化した金属層から作成される金属ナノ粒子のサイズを制御するようにビームのフルエンスプロファイルをさらに制御し、金属ナノ粒子は基板上に戻って堆積されて基板上にＧＲＩＮ表面を形成する、
ように制御されるように構成されている、システム。
【請求項２０】
光エネルギー生成システムはレーザーを含み、ビームはレーザービームを含む、請求項１９に記載のシステム。
【発明の詳細な説明】
【技術分野】
【０００１】
関連出願の相互参照
本出願は、２０１８年６月２２日に出願された米国特許出願第１６／０１６，１０５号明細書のＰＣＴ国際出願である。上記出願の全開示は、参照により本明細書に組み込まれる。
【０００２】
政府の権利に関する声明
米国政府は、米国エネルギー省と、ローレンスリバモア国立研究所の運営のためのローレンスリバモアナショナルセキュリティＬＬＣとの間の契約番号ＤＥ−ＡＣ５２−０７ＮＡ２７３４４にしたがって、本発明の権利を有する。
【０００３】
本開示は、基板上に空間的に変わる屈折率を形成するためのシステムおよび方法に関し、より具体的には、金属層をアブレーションするように、および制御されたパターンの金属層からナノ粒子を再堆積してグレーデッドインデックス（ｇｒａｄｅｄ  ｉｎｄｅｘ）（ＧＲＩＮ）表面を形成するように、光エネルギーのフルエンスプロファイルを空間的に制御することによって、基板上にＧＲＩＮ屈折面を形成するためのシステムおよび方法に関する。
【背景技術】
【０００４】
このセクションは、必ずしも従来技術ではない、本開示に関する背景情報を提供する。
【０００５】
大型光学系製造技法は、軽量宇宙用途および高パワーレーザーシステム用途の鍵となる実現要因である。これらの用途の両方で、パワーは通常、強度を低下させるために、大口径ビームによって搬送される。どちらの分野でも、自由形状光学系および格子などの複雑な交互の光学系を可能にする柔軟性を有する技術が望ましい。有用な自由形状動作のいくつかの例は、一般的な収差補正（たとえば、伝統的に作り上げられたレンズの高次収差を補正するための光学系）のための光学系、慣性核融合（ＩＣＦ）レーザーシステムのための輪郭位相板（ｃｏｎｔｏｕｒ  ｐｈａｓｅ  ｐｌａｔｅ）（ＣＰＰ）、および光波システムのための光学機能の組み合わせである。
【０００６】
自由形状の柔軟性を有する大規模光学系の既存の技術は、ダイヤモンド回転研磨および磁気レオロジー仕上げ（ＭＲＦ）である。ダイヤモンド回転研磨技法は、光学グレードに関して限られた表面品質を提供する。加えて、そのレーザー損傷のレジリエンスは比較的低い。したがって、さらなる表面処理を伴わずに、この技法は表面の表面形態を変更することができる。
【０００７】
ＭＲＦは、高品質表面を作り出せるが、実行するのに時間がかかる。さらに、光学機能の結果的な最大変調は、その小さな除去機能のために限られている。
【０００８】
ダイヤモンド回転研磨法およびＭＲＦ法は両方とも、表面の形へアクセスできるが、表面層の屈折率を修正するためではない。屈折率の修正が、より一層の光学機能性を可能にする。たとえば、高パワーレーザーシステムの従来の反射防止（ＡＲ）コーティング層を実績のある高レーザー誘起損傷閾値で置き換えるために、均一なランダムナノ構造基板が使用され得る。このナノ構造ＡＲ層は、メタ表面として機能する、実質的に同じ屈折率を導入することによって、従来のＡＲコーティングに取って代わる。光波は、それらのサブ波長の横方向スケールのため、特定の特徴に対して鈍感であるが、代わりに正味の平均屈折率に反応する。これらのナノ構造ＡＲ層は、ランダムな粗さを有する表面をもたらす反応性イオンエッチング（ＲＩＥ）を使用して、ならびにマサチューセッツ州バーリントンのＴｅｌＡｚｔｅｃ  ＬＬＣが実証したようなサブ波長の特徴を用いて、製造され得る。しかしながら、マスクレスアプローチは空間的成形へアクセスできず、これは真の自由形状の柔軟性を有するために重要である。しかし、ナノサイズの特徴を有するマスクを大規模に生産することは、困難だがやりがいがある。
【発明の概要】
【課題を解決するための手段】
【０００９】
このセクションは、本開示の一般的な概要を提供するものであり、その全ての範囲またはその特徴の全ての包括的な開示ではない。
【００１０】
一態様では、本開示は、基板上にグレーデッドインデックス（ＧＲＩＮ）を形成するための方法に関する。方法は、金属層を基板に適用することと、金属層を実質的にアブレーションして、気化した金属層を作成するように、金属層に適用される光エネルギーのフルエンスプロファイルを制御することとを備え得る。方法はまた、気化した金属層が凝縮して金属ナノ粒子を形成する際に気化した金属層から作成される金属ナノ粒子のサイズを制御するように、光エネルギーのフルエンスプロファイルをさらに制御することであって、金属ナノ粒子は基板上に戻って堆積されて基板上にＧＲＩＮ表面を形成する、ことも含むことができる。
【００１１】
別の態様では、本開示は、金属層を有する基板上にグレーデッドインデックス（ＧＲＩＮ）を形成するための方法に関する。方法は、気化した金属層を作成するために金属層を実質的にアブレーションするように、レーザーによって生成されるレーザービームのフルエンスプロファイルを制御することを備え得る。方法は、気化した金属層が凝縮して金属ナノ粒子を形成する際に気化した金属層から作成される金属ナノ粒子のサイズを制御するように、レーザービームのフルエンスプロファイルを制御することをさらに含み得る。方法は、金属ナノ粒子が異なるサイズで作成されるようにレーザービームのフルエンスプロファイルを制御することと、金属ナノ粒子が基板上に戻って堆積されて基板上にＧＲＩＮ表面を形成する際に、基板上に所定の方法で金属ナノ粒子がパターニングされるように、レーザービームのフルエンスプロファイルをさらに制御することとを、さらに含み得る。
【００１２】
さらに別の態様では、本開示は、基板上にグレーデッドインデックス（ＧＲＩＮ）を形成するためのシステムに関する。システムは、制御されたフルエンスプロファイルを有するビームの形態の光エネルギーを生成する、光エネルギー生成システムを備え得る。光エネルギー生成システムは、金属層を実質的にアブレーションするために、および気化した金属層を作成するために、金属層の融解を開始するようにビームのフルエンスプロファイルを制御するように、制御されるように構成され得る。ビームのフルエンスプロファイルは、気化した金属層が凝縮して金属ナノ粒子を形成する際に気化した金属層から作成される金属ナノ粒子のサイズを制御し、金属ナノ粒子は基板上に戻って堆積されて基板上にＧＲＩＮ表面を形成するように、さらに制御されてもよい。
【００１３】
さらなる適用範囲は、本明細書に提供される説明から明らかになるであろう。この概要における説明および具体例は、例示のみを目的として意図されており、本開示の範囲を限定することを意図されていない。
【００１４】
本明細書で説明される図面は、全ての可能な実装ではなく、選択された実施形態の例示のみを目的としており、本開示の範囲を限定することを意図されていない。
【図面の簡単な説明】
【００１５】
【図１】本開示によるシステムを形成する際に使用され得る主要な構成要素の高レベルブロック図である。
【図２】超短持続時間レーザーパルスを使用して図１の基板上の金属層が加熱される際に、金属層がどのようにして実質的にまたは完全にアブレーションされ、膨張する高温の金属蒸気雲を作り出すかを示す、簡略図である。
【図３】図２の蒸気雲が凝縮する際に、それがどのようにして金属ナノ粒子を作成するかを示す簡略図である。
【図４】基板の上表面に定着する際に、金属ナノ粒子がどのようにして制御可能に空間的にパターニングされたかを示す図である。
【図４Ａ】レーザービームのフルエンスがどのようにして基板上に形成されたナノ粒子の粒径および空間分布に影響を及ぼすように制御され得るかに関する別の簡略図である。
【図５】基板上にＧＲＩＮ表面を作り出すために金属層のアブレーションを使用する際に方法によって実行され得る様々な動作を明らかにする、本開示による方法の高レベルフローチャートである。
【図６Ａ】０．３Ｊ／ｃｍ２のピークレーザーフルエンスでの単一パルス照射後の結果的な形態を示す、５０ｕｍスケールバーを有する透過顕微鏡写真の例示であり、ここで、可視透過色はサブ波長金属構造の形成を示す。
【図６Ｂ】０．４Ｊ／ｃｍ２のピークレーザーフルエンスでの単一パルス照射後の結果的な形態を示す、５０ｕｍスケールバーを有する透過顕微鏡写真の例示であり、ここで、可視透過色はサブ波長金属構造の形成を示す。
【図７】中央の差し込み図と共に表面の２つの領域の、走査型電子顕微鏡（ＳＥＭ）を使用して得られた顕微鏡写真画像であり、挿入図は、適用されたレーザービームの局所フルエンスの変化に応じて異なる領域内でナノ粒子サイズがどのように変化するかを示すために、異なる色のドットでマークされている。
【図８】図７の２つのＳＥＭ画像のナノ粒子サイズ統計を示すグラフである；中心から３０ｕｍの領域は、中心のピークフルエンスよりも比較的低いフルエンスに曝露される；直径１６ｎｍの粒子が中心で観察され、より小さい粒子が３０ｕｍ領域で形成された。
【図９】成形されたレーザービームの単一パルス曝露後の結果的な形態の顕微鏡写真である。
【発明を実施するための形態】
【００１６】
対応する参照番号は、図面のいくつかの図にわたって対応する部分を示す。
【００１７】
ここで、添付図面を参照して、例示的な実施形態がより完全に説明される。
【００１８】
本開示は、ナノサイズの特徴を有するマスクを効率的に作り出すためのシステムおよび方法に関し、これらは上述の用途向けに自由形状光学系およびマスクを形成するのに非常に適している。基板をエッチングするためのマスクとして金属ナノ構造を利用することにより、ナノ構造は、基板に直接投影されることが可能である。アブレーションプロセスによってマスクを効率的に製造することを伴う本開示は、グレーデッドインデックス光学系のコスト効率のよい製造が限定要因であった新しい用途への可能性を提供する。
【００１９】
図１を参照すると、本開示によるシステム１０の高レベルブロック図が示されている。システム１０は、光エネルギー供給デバイスまたはサブシステム１４の動作を制御するために電子コントローラ１２を使用し得る。この例では、光エネルギー供給サブシステムはレーザーであり、便宜上、この構成要素は、以下のテキスト全体で「レーザー」１４と呼ばれる。レーザー１４は、たとえば、パルスレーザーであってもよく、短光パルスによるものであってもよい。レーザー１４の使用が好ましいが、フラッシュランプによる短光パルスもまた金属膜アブレーションを開始できる（すなわち、適切な光学系および／またはビーム送達を用いて）ことが、理解されるだろう。これが、金属蒸気を作成し、レーザー１４を使用したときに、以下の段落で説明されるのと同じ方法でナノ粒子をもたらす。しかしながら、簡単にするために、以下の議論は、金属表面をアブレーションするために必要とされる光エネルギーを作り出すためにレーザー１４を使用することに焦点を当てる。
【００２０】
レーザー１４は、基板２０上の薄い金属層１８に向けて方向付けられた、制御されたフルエンスプロファイルを有するレーザービーム１６を生成する。用語「フルエンスプロファイル」は、レーザービーム１６のパワーおよび空間形状の両方を含む。薄い金属層は、たとえば、金（Ａｕ）、白金（Ｐｔ）、クロム（Ｃｒ）、またはチタン（Ｔｉ）であってもよく、システム１０は、金属の唯一つの特定の種類との使用に限定されない。薄い金属層１８の厚さは、たとえば１０ｎｍから２００ｎｍ程度であってもよく、システム１０のテスト中に、２０ｎｍ厚の膜層を使用した。さらに、厚さは、使用される金属の特定の種類に応じて変わってもよく、システム１０は、いずれか特定の厚さの金属層での使用に限定されない。システム１０のテスト中、基板２０は溶融シリカ基板であった。レーザービーム１６の波長および照射フルエンスもまた著しく変わり得るが、一例では、波長は１０６４ｎｍであり得、照射フルエンスは典型的には約０．１Ｊ／ｃｍ２から１．０Ｊ／ｃｍ２の間である。金属膜は、ＵＶ−ＶＩＲ−ＮＩＲ波長全体にわたって吸収性であり、それらに対する典型的な金属のアブレーション閾値フルエンスは〜０．１Ｊ／ｃｍ２であることが理解されるだろう。したがって、選択されたフルエンス範囲は、好ましくは約０．１Ｊ／ｃｍ２よりも大きくなる。より厚い膜は、通常、完全なアブレーションを開始するためにより高いフルエンスを必要とする。レーザー１４は、ナノ秒、ピコ秒、またはフェムト秒範囲の超短持続時間パルスを生成し得る。システム１０のテスト中、０．２８Ｊ／ｃｍ２から約０．３Ｊ／ｃｍ２のレーザーフルエンスで、７ナノ秒のパルスを使用した。
【００２１】
図２に示されるように、レーザービーム１６が金属層１８を照射すると、金属層は、蒸気雲２２を形成するために気化される。図３では、蒸気雲が凝縮すると、それは金属ナノ粒子２６の雲２４を形成する。以下でさらに説明されるように、金属ナノ粒子の正確なサイズおよびそれらの分布／濃度は、レーザービーム１６のフルエンスプロファイルを制御することによって制御される。図４および図４Ａに示されるように、金属ナノ粒子２６は、基板２０の上表面に堆積されており、集合的にグレーデッドインデックス（ＧＲＩＮ）表面２８を形成する。一緒に、基板２０およびその新しく形成されたＧＲＩＮ表面２８は、自由形状光学系、非球面光学系、または反射／屈折素子を備え得る。サイズおよび位置が制御された金属ナノ粒子は、プラズモンセンサまたはディスプレイにも使用され得る。
【００２２】
システム１０およびその動作方法は、「設計者の意のまま（ｄｅｓｉｇｎｅｒ−ａｔ−ｗｉｌｌ）」の自由形状光学素子が構築されることを可能にするＧＲＩＮ位相板を設計するために使用されることが可能である。加えて、本明細書に開示されるシステムおよび方法は、製造されている特定の構成要素に合わせて調整され得るスケーラブルな技法に基づくので、大型光学系を形成するのに非常に適している。
【００２３】
図５を参照すると、本開示による構成要素上にＧＲＩＮ表面を形成する方法の一例のフローチャート１００が示されている。最初に、動作１０２で、金属層、たとえば、図１の層１８などの約数十ナノメートル程度の極薄の金属層または金属膜が、基板（たとえば、図１の基板２０）上に堆積または適用され得る。金属層１８は、たとえばｅ−ビーム、熱蒸発器、またはスパッタなどの物理蒸着（「ＰＶＤ」）システムによって、任意の適切な方法で適用され得る。次いでレーザー１４は、動作１０４で示されるように、極薄の金属層に短持続時間レーザーパルス１６（すなわち、ナノ秒、ピコ秒、フェムト秒範囲内）を適用するために使用され得る。動作１０６で、レーザーパルス１６のフルエンスプロファイルは、ビーム１６を成形するように、および極薄の金属層１８のアブレーションを開始するように、制御される。選択されたフルエンス範囲および波長でのパルスレーザー照射後に、金属層１８全体が完全にアブレーションされ得る。しかしながら、いくつかの非常に限られた例では、金属ナノ粒子が基板２０以外の異なる構成要素上に堆積されている場合など、金属層１８の一部のみをアブレーションすることが好ましい場合がある。本開示では、両方の実装が想定される。金属層１８（たとえば、膜）厚をレーザー吸収深さプラス熱拡散長程度に維持することで、レーザーパルス１６による初期照射の間に金属層１８全体が除去されることを保証する。
【００２４】
このアブレーションにより支援されるナノ粒子形成は、金属層１８に吸収されたレーザーパルス１６の局所フルエンスによって推進される。金属層１８は、アブレーションされる際に気化される。結果的な気化した雲が凝縮すると、金属ナノ粒子２６が形成される。動作１０８で、レーザーパルス１６によって提供されたレーザーフルエンス分布は、基板２０上に作成および堆積された金属ナノ粒子１６のサイズおよびパターニングを空間的に変えるように、制御され続ける。ナノ粒子２６のパターニングされた堆積は、構成要素の基板２０上にＧＲＩＮ表面２８を形成する。動作１０８についての上記の説明が、ビームラスタリングまたはサンプル平行移動のいずれかによって大エリアのＧＲＩＮ表面を作るための単に１つの方法を表すことも、理解されるだろう。あるいは、大エリアのＧＲＩＮ表面はまた、空間的に変調された大径ビームのフルエンスの単一のショットによって作られることも可能である。
【００２５】
したがって、本明細書に説明されるシステム１０および方法の様々な実施形態は、必要に応じて基板上に直接堆積され、エッチングマスクとして使用されることが可能な、パターニングおよびサイズ制御された金属ナノ構造を実現するために、レーザーフルエンス分布を空間的に制御する（すなわち、レーザービーム成形）ように動作する。これが、たとえば、自由形状光学系デバイス、ならびに従来の光学系（たとえば、レンズ）を作成するために、非常に様々な構成要素上でのＧＲＩＮ表面の製造を可能にする。加えて、基板を「エッチング」するためのエッチングマスクとして本質的に働くためのナノ構造として金属ナノ粒子を利用することにより、ナノ構造は、基板（たとえば、溶融シリカ）に直接投影されることが可能である。基板エッチング条件下で、金属は無傷であり、ナノ構造によって覆われていない曝露された基板エリアは、選択的にエッチングされる。
【００２６】
この方法によるナノ粒子形成は、走査型電子顕微鏡（ＳＥＭ）を使用して微細構造を捕捉することによって確認されている。１０６４ｎｍ波長のビームでは、金属層は、〜２０ｎｍの厚さを有する金（Ａｕ）の薄膜であり得る。実験目的のため、溶融シリカ基板上のｅ−ビームで蒸着された２０ｎｍのＡｕ膜が、周囲（ａｍｂｉｅｎｔ）条件下で１０６４ｎｍの７ｎｓレーザーパルスで照射された。０．３Ｊ／ｃｍ２を超えるフルエンスでナノ秒パルス照射の後、金属層が完全にアブレーションされたが、アブレーションされた金属蒸気は基板上に再堆積された。これは、５０ｕｍスケールバーを有する図６Ａおよび図１Ｂの透過顕微鏡写真に示されている。図６Ａは、０．３Ｊ／ｃｍ２のピークレーザーフルエンスでの単一パルス照射後の結果的な形態を示し、図６Ｂは、０．４Ｊ／ｃｍ２のレーザーフルエンスでのものを示している。０．３Ｊ／ｃｍ２（図６Ａ）では、中心エリア２０２に青みがかった透過色２００が観察される。この可視透過色は、サブ波長金属構造の形成を示す。図６Ｂに示されるように、フルエンスを０．４Ｊ／ｃｍ２まで増加することにより、中心２０８に赤みがかった透過色２０６が追加され、これは異なるサイズのナノ粒子が形成されたことを示している。
【００２７】
図７を参照すると、ナノ粒子サイズ分布の統計データは、レーザービームの局所フルエンスによって粒子サイズが制御され得ることを示している。差し込み画像３０８の異なる部分に対応する、２つの領域３００および３０２の大きく拡大されたＳＥＭ画像が示されている。領域３００は、差し込み画像３０８のドット３０４で表されるエリアの拡大である。領域３０２は、差し込み画像３０８のドット３０６で表されるエリアの拡大である。これらのＳＥＭ画像から、ナノ粒子サイズ統計を得た。局所フルエンスが０．３Ｊ／ｃｍ２である、差し込み画像３０８の３１０でラベル付けされた中心内で、およそ１５ｎｍのナノ粒子が形成された。局所フルエンスが０．２８Ｊ／ｃｍ２である、中心から３０ｕｍ離れた領域では、およそ５ｎｍのナノ粒子が形成された。
【００２８】
図８は、ナノ粒子の数、ならびにナノ粒子の直径が、中心領域（図７の０．３Ｊ／ｃｍ２での）と中心から３０ｕｍの領域（０．２８Ｊ／ｃｍ２のビームフルエンスが使用された場所）とでどのように異なるかを示すグラフを示す。
【００２９】
図９は、成形ビームの単一パルス曝露後の結果的な形態の顕微鏡写真を示す。成形ビームの形状（またはフルエンスプロファイル）は、ナノ粒子の結果的な形態に直接投影される。これは、ナノ粒子形成が局所フルエンスによって推進されることを示している。
【００３０】
実施形態の前述の説明は、例示および説明の目的のために提供されてきた。包括的であること、または本開示を限定することは意図されていない。特定の実施形態の個別の要素または特徴は、一般に、その特定の実施形態に限定されるものではなく、特別に図示または説明されていなくても、適用可能であれば、置き換え可能であり、選択された実施形態で使用されることが可能である。同じことが、多くの方法で変えられ得る。このような変形例は、本開示からの逸脱と見なされるべきではなく、このような全ての修正は、本開示の範囲に含まれることが意図される。
【００３１】
例示的な実施形態は、本開示が徹底的になり、その範囲を当業者に完全に伝えるように、提供される。本開示の実施形態の徹底的な理解を提供するために、特定の構成要素、デバイス、および方法の例など、多数の特定の詳細が明記されている。特定の詳細が採用される必要はないこと、例示的な実施形態が多くの異なる形態で具現化され得ること、およびどちらも本開示の範囲を限定すると解釈されるべきではないことは、当業者にとって明らかとなるだろう。いくつかの例示的な実施形態では、周知のプロセス、周知のデバイス構造、および周知の技術は、詳細に説明されていない。
【００３２】
本明細書で使用される用語は、特定の例示的な実施形態を説明することのみを目的としており、限定的であることを意図するものではない。本明細書で使用される際に、単数形「１つ（ａ）」、「１つ（ａｎ）」、および「その（ｔｈｅ）」は、文脈が別途明確に指示しない限り、複数形も含むように意図され得る。用語「備える（ｃｏｍｐｒｉｓｅｓ）」、「備えている（ｃｏｍｐｒｉｓｉｎｇ）」、「含んでいる（ｉｎｃｌｕｄｉｎｇ）」、および「有している（ｈａｖｉｎｇ）」は、包括的であり、したがって、記載された特徴、整数、ステップ、動作、要素、および／または構成要素の存在を指定するが、１つ以上の他の特徴、整数、ステップ、動作、要素、構成要素、および／またはそれらの群の存在または追加を排除するものではない。本明細書に説明される方法ステップ、プロセス、および動作は、実行の順序として具体的に識別されない限り、必ずしも議論または図示された特定の順序でのこれらの実行を必要とするように解釈されるべきではない。追加または代替のステップが採用され得ることもまた、理解されるべきである。
【００３３】
要素または層が別の要素または層に対して「上に（ｏｎ）」、「係合されて（ｅｎｇａｇｅｄ  ｔｏ）」、「接続されて（ｃｏｎｎｅｃｔｅｄ  ｔｏ）」、または「結合されて（ｃｏｕｐｌｅｄ  ｔｏ）」いると呼ばれるとき、これは直接その別の要素または層の上に、係合されて、接続されて、結合されていてもよく、または介在する要素または層が存在してもよい。対照的に、要素が別の要素または層に対して「直接的に上に（ｄｉｒｅｃｔｌｙ  ｏｎ）」、「直接的に係合されて（ｄｉｒｅｃｔｌｙ  ｅｎｇａｇｅｄ  ｔｏ）」、「直接的に接続されて（ｄｉｒｅｃｔｌｙ  ｃｏｎｎｅｃｔｅｄ  ｔｏ）」、または「直接的に結合されて（ｄｉｒｅｃｔｌｙ  ｃｏｕｐｌｅｄ  ｔｏ）」いると呼ばれるとき、介在する要素または層が存在してはならない。要素間の関係を説明するために使用される他の単語も、同様に解釈されるべきである（たとえば、「間（ｂｅｔｗｅｅｎ）」に対して「直接的に間（ｄｉｒｅｃｔｌｙ  ｂｅｔｗｅｅｎ）」、「隣接（ａｄｊａｃｅｎｔ）」に対して「直接的に隣接（ｄｉｒｅｃｔｌｙ  ａｄｊａｃｅｎｔ）」など）。本明細書で使用される際に、用語「および／または（ａｎｄ／ｏｒ）」は、関連する列挙された項目のうちの１つ以上のありとあらゆる組み合わせを含む。
【００３４】
本明細書では、様々な要素、構成要素、領域、層、および／またはセクションを説明するために第１、第２、第３などの用語が使用され得るが、これらの要素、構成要素、領域、層、および／またはセクションは、これらの用語によって限定されるべきではない。これらの用語は、ある要素、構成要素、領域、層、またはセクションを別の領域、層、またはセクションと区別するためにのみ使用され得る。「第１（ｆｉｒｓｔ）」、「第２（ｓｅｃｏｎｄ）」、およびその他の数値の用語などの用語は、本明細書で使用される際に、文脈によって明確に示されない限り、シーケンスまたは順序を意味するものではない。したがって、以下で論じられる第１の要素、構成要素、領域、層、またはセクションは、例示的な実施形態の教示から逸脱することなく、第２の要素、構成要素、領域、層、またはセクションと呼ばれることが可能である。
【００３５】
「内側（ｉｎｎｅｒ）」、「外側（ｏｕｔｅｒ）」、「下方（ｂｅｎｅａｔｈ）」、「下（ｂｅｌｏｗ）」、「下部（ｌｏｗｅｒ）」、「上（ａｂｏｖｅ）」、「上部（ｕｐｐｅｒ）」などのような空間的に相対的な用語は、本明細書では、図に示されるように、別の要素または特徴に対する１つの要素または特徴の関係を説明するための説明の簡素化のために使用され得る。空間的に相対的な用語は、図に示される配向に加えて、使用中または動作中のデバイスの異なる配向を包含するように意図され得る。たとえば、図中のデバイスがひっくり返された場合、他の要素または特徴の「下」または「下方」として説明された要素は、他の要素または特徴の「上」に配向されることになる。したがって、例示的な用語「下」は、上と下の両方の配向を包含することができる。デバイスは、別途配向されてもよく（９０度回転またはその他の配向）、本明細書で使用される空間的に相対的な記述語は相応に解釈され得る。
【図１】
2021528691.tif 000003
【図２】
2021528691.tif 000004
【図３】
2021528691.tif 000005
【図４】
2021528691.tif 000006
【図４Ａ】
2021528691.tif 000007
【図５】
2021528691.tif 000008
【図６Ａ】
2021528691.tif 000009
【図６Ｂ】
2021528691.tif 000010
【図７】
2021528691.tif 000011
【図８】
2021528691.tif 000012
【図９】
2021528691.tif 000013
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
基板上にグレーデッドインデックス（ＧＲＩＮ）を形成するための方法であって、
基板に金属層を適用することと、
金属層を実質的にアブレーションして、気化した金属層を作成するように、金属層に適用される光エネルギーのフルエンスプロファイルを制御することと、
気化した金属層が凝縮して金属ナノ粒子を形成する際に気化した金属層から作成される金属ナノ粒子のサイズを制御するように、光エネルギーのフルエンスプロファイルをさらに制御することであって、金属ナノ粒子は基板上に戻って堆積されて基板上にＧＲＩＮ表面を形成する、ことと
を含み、形成されたＧＲＩＮ表面は、基板上に、金属ナノ粒子の空間的に変わる制御されたパターンを含む、方法。
【請求項２】
光エネルギーのフルエンスプロファイルを制御することは、レーザーのレーザービームによって適用される光エネルギーのフルエンスプロファイルを制御することを含む、請求項１に記載の方法。
【請求項３】
金属層は、レーザービームによって完全にアブレーションされる、請求項２に記載の方法。
【請求項４】
金属ナノ粒子は、自由形状光学系上にＧＲＩＮ表面を形成する、請求項１に記載の方法。
【請求項５】
レーザーは、所定の持続時間を有するパルスを適用するように制御される、請求項２に記載の方法。
【請求項６】
パルスの所定の持続時間はナノ秒の範囲内である、請求項５に記載の方法。
【請求項７】
パルスの所定の持続時間はピコ秒の範囲内である、請求項５に記載の方法。
【請求項８】
パルスの所定の持続時間はフェムト秒の範囲内である、請求項５に記載の方法。
【請求項９】
フルエンスプロファイルは、０．２Ｊ／ｃｍ２から０．４Ｊ／ｃｍ２の範囲内で制御される、請求項１に記載の方法。
【請求項１０】
金属層を適用することは、約２０ｎｍの厚さを有する金属層を適用することを含む、請求項１に記載の方法。
【請求項１１】
金属層を有する基板上にグレーデッドインデックス（ＧＲＩＮ）を形成するための方法であって、
金属層を実質的にアブレーションして、気化した金属層を作成するように、レーザーによって生成されるレーザービームのフルエンスプロファイルを制御することと、
気化した金属層が凝縮して金属ナノ粒子を形成する際に気化した金属層から作成される金属ナノ粒子のサイズを制御するように、レーザービームのフルエンスプロファイルをさらに制御することと、
金属ナノ粒子が異なるサイズで作成されるようにレーザービームのフルエンスプロファイルをさらに制御することと、
金属ナノ粒子が基板上に戻って堆積されて基板上にＧＲＩＮ表面を形成する際に基板上に所定の方法で金属ナノ粒子が空間的にパターニングされるように、レーザービームのフルエンスプロファイルをさらに制御することと
を備える方法。
【請求項１２】
レーザービームのフルエンスプロファイルを制御することは、ナノ秒の範囲内のパルスを有するパルスレーザービームのフルエンスプロファイルを制御することを含む、請求項１１に記載の方法。
【請求項１３】
レーザービームのフルエンスプロファイルを制御することは、ピコ秒の範囲内のパルスを有するパルスレーザービームのフルエンスを制御することを含む、請求項１１に記載の方法。
【請求項１４】
レーザービームのフルエンスプロファイルを制御することは、フェムト秒の範囲内のパルスを有するパルスレーザービームのフルエンスプロファイルを制御することを含む、請求項１１に記載の方法。
【請求項１５】
レーザービームのフルエンスプロファイルを制御することは、０．２０Ｊ／ｃｍ２から０．４０Ｊ／ｃｍ２の間でフルエンスプロファイルを制御することを含む、請求項１１に記載の方法。
【請求項１６】
レーザーフルエンスプロファイルは、金属層を完全にアブレーションするように制御される、請求項１１に記載の方法。
【請求項１７】
レーザーフルエンスプロファイルを制御することは、２０ｎｍ厚の金属層を完全にアブレーションするのに十分なエネルギーを適用するようにレーザーフルエンスプロファイルを制御することを含む、請求項１１に記載の方法。
【請求項１８】
基板上にグレーデッドインデックス（ＧＲＩＮ）を形成するためのシステムであって、
制御されたフルエンスプロファイルを有するビームの形状の光エネルギーを生成する、光エネルギー生成システムを備え、
光エネルギー生成システムは、
金属層を実質的にアブレーションするために、および気化した金属層を作成するために、金属層の融解を開始するようにビームのフルエンスプロファイルを制御し、
気化した金属層が凝縮して金属ナノ粒子を形成する際に気化した金属層から作成される金属ナノ粒子のサイズを制御するようにビームのフルエンスプロファイルをさらに制御し、金属ナノ粒子は、空間的に制御されたパターンにおいて基板上に戻って堆積されて基板上にＧＲＩＮ表面を形成する、
ように制御されるように構成されている、システム。
【請求項１９】
光エネルギー生成システムはレーザーを含み、ビームはレーザービームを含む、請求項１８に記載のシステム。
【国際調査報告】
2021528691.tif 000014
2021528691.tif 000015